(57)【要約】【課題】画素分離の信頼性の確保を図り、表示特性の優れた長寿命の画像表示装置を提供する。【解決手段】走査信号配線９と層間絶縁膜１４間に絶縁膜１５を介挿し、この絶縁膜１５の一部を除去して形成した画素分離用アンダーカット部１６を備えた画像表示装置で、前記走査信号配線９の線端下部近傍の前記絶縁膜１５の一部を除去して形成した第一アンダーカット部１６１と、この第一アンダーカット部１６１から離隔し隣接する走査信号配線線端下部近傍に配置した他の第一アンダーカット部１６２間に第二アンダーカット部１７１を配置し、単一画素内に複数のアンダーカット部を配置した。【選択図】図４
2009032619.tif 000002
【特許請求の範囲】
【請求項１】
一方向に延在し該一方向と直交する他方向に並設された複数の映像信号配線と、前記他方向に延在し前記映像信号配線に交差する如く前記一方向に並設された複数の走査信号配線と、この走査信号配線と前記映像信号配線間に配置された層間絶縁膜及び絶縁膜と、前記映像信号配線と前記走査信号配線の交差部近傍に設けられ前記映像信号配線と上部電極間に電子加速層を有し前記上部電極を介して前記走査信号配線と接続され前記上部電極から電子を放出する電子源とを備えた背面基板と、
前記電子源に対応して設けられた蛍光体層と、前記電子源から放出される電子を前記蛍光体層に指向する如く加速電圧を印加するための陽極とを備えた前面基板と、
前記前面基板と前記背面基板間に配置され前記両基板を所定の間隔に保持する枠体と、
前記枠体と前記両基板とを気密封着する封着部材とを備えた画像表示装置であって、
前記走査信号配線相互間で前記上部電極を分断し画素分離するアンダーカット部を備え、
前記上部電極を分断するアンダーカット部は、前記走査信号配線相互間に前記電子源を備え、この電子源と接続された一方の前記走査信号配線の前記電子源と反対側の線端下部近傍に配置された第一アンダーカット部と、前記電子源と非接続の他方の前記走査信号配線の前記電子源側の線端下部近傍に配置された他の第一アンダーカット部と前記電子源間に配置された第二のアンダーカット部から構成されることを特徴とする画像表示装置。
【請求項２】
前記第二アンダーカット部は、前記他方の走査信号配線の線端下部近傍に配置した他の第一アンダーカット部に近接して配置したことを特徴とする請求項１に記載の画像表示装置。
【請求項３】
前記第二アンダーカット部の庇部分は、前記一方の走査信号配線の一部からなることを特徴とする請求項１又は２に記載の画像表示装置。
【請求項４】
前記第一アンダーカット部、他の第一アンダーカット部及び第二アンダーカット部は前記絶縁膜の一部を除去して形成したことを特徴とする請求項１乃至３の何れかに記載の画像表示装置。
【請求項５】
前記走査信号配線は下層膜と上層膜の積層構造で、前記下層膜はアルミニウムを主成分とするアルミニウム合金膜からなる第１下層素膜とその上側に配置されたアルミニウム膜からなる第２下層素膜の積層膜からなり、前記上層膜は前記アルミニウム合金膜から構成され前記下層膜の頂面から片側側面を通り前記下層膜と前記層間絶縁膜間に配置された絶縁膜の前記電子源方向に延在した縁端部を覆って連続して前記電子源方向に延びる延在部を備えてなることを特徴とする請求項１乃至４の何れかに記載の画像表示装置。
【請求項６】
前記上層膜は前記下層膜より膜厚さが小であることを特徴とする請求項５に記載の画像表示装置。
【請求項７】
一方向に延在し該一方向と直交する他方向に並設された複数の映像信号配線と、前記他方向に延在し前記映像信号配線に交差する如く前記一方向に並設された複数の走査信号配線と、この走査信号配線と前記映像信号配線間に配置された層間絶縁膜及び絶縁膜と、前記映像信号配線と前記走査信号配線の交差部近傍に設けられ前記映像信号配線と上部電極間に電子加速層を有し前記上部電極を介して前記走査信号配線と接続され前記上部電極から電子を放出する電子源とを備えた背面基板と、
前記電子源に対応して設けられた蛍光体層と、前記電子源から放出される電子を前記蛍光体層に指向する如く加速電圧を印加するための陽極とを備えた前面基板と、
前記前面基板と前記背面基板間に配置され前記両基板を所定の間隔に保持する枠体と、
前記両基板と前記枠体とを気密封着する封着部材とを備えた画像表示装置の製造方法であって、
前記背面基板を構成する絶縁性の基板上にトンネル絶縁層及びフィールド絶縁膜を表面に備えたストライプ状の映像信号配線を形成する工程と、
この映像信号配線を含む表面を前記層間絶縁膜で覆う工程と、
この層間絶縁膜上に絶縁膜を形成する工程と、
この絶縁膜を含む表面をアルミニウムを主成分とするアルミニウム合金膜で覆う工程と、
このアルミニウム合金膜をアルミニウム膜で覆う工程と、
このアルミニウム膜と下層の前記アルミニウム合金膜を加工し、積層されたストライプ状の下層膜を形成する工程と、
前記絶縁膜及び層間絶縁膜を加工し、前記トンネル絶縁層の周囲を取り囲み前記フィールド絶縁膜表面が枠状に露呈する開口を穿設する工程と、
前記下層膜及び開口等を含む表面を第２のアルミニウム合金膜で覆う工程と、
この第２のアルミニウム合金膜を加工し、前記下層膜頂面を覆いこの頂面から連続して前記開口側の側面を通り前記絶縁膜の内側縁端部及び前記開口を連続して覆うと共に前記トンネル絶縁層を迂回し隣接する走査信号配線近傍まで延長した先端部を持つ延在部を備えた上層膜を形成する工程と、
前記絶縁膜を加工し、前記開口で囲まれた部位の絶縁膜の除去と、前記下層膜の前記開口側と反対側の側面下近傍から隣接する走査信号配線側へ延在する一部を除去して前記側面下近傍に第一アンダーカット部を形成すると共に前記隣接する走査信号配線側から延在した前記先端部下に第二アンダーカット部を形成する工程と、
前記開口で囲まれた部位の層間絶縁膜を除去する工程と、
前記トンネル絶縁層上を含む表面に上部電極膜を成膜する工程と、
前記第一アンダーカット部及び第二のアンダーカットで前記上部電極膜を分断して隣接する走査信号配線との画素分離を行うと共に、前記トンネル絶縁層上から前記延在部を通り前記上層膜頂面上まで連続して上部電極を形成する工程を備えたことを特徴とする画像表示装置の製造方法。
【請求項８】
前記層間絶縁膜と絶縁膜とはエッチングレートが異なることを特徴とする請求項７に記載の画像表示装置の製造方法。
【発明の詳細な説明】
【技術分野】
【０００１】
本発明は、自発光型フラットパネル型画像表示装置に係り、特に電子源をマトリクス状に配列した画像表示装置とその製造方法に関する。
【背景技術】
【０００２】
マトリクス状に配置した電子源を有する自発光型フラットパネルディスプレイ（ＦＰＤ）の一つとして、微少で集積可能な冷陰極を利用する電界放出型画像表示装置（ＦＥＤ：Ｆｉｅｌｄ Ｅｍｉｓｓｉｏｎ Ｄｉｓｐｌａｙ）や電子放出型画像表示装置が知られている。これらの冷陰極には、スピント型電子源、表面伝導型電子源、カーボンナノチューブ型電子源、金属―絶縁体―金属を積層したＭＩＭ（Ｍｅｔａｌ−Ｉｎｓｕｌａｔｏｒ−Ｍｅｔａｌ）型、金属―絶縁体―半導体を積層したＭＩＳ（Ｍｅｔａｌ−Ｉｎｓｕｌａｔｏｒ−Ｓｅｍｉｃｏｎｄｕｃｔｏｒ）型、あるいは金属―絶縁体―半導体−金属型等の薄膜型電子源などがある。
【０００３】
一般的な自発光型ＦＰＤは、上記のような電子源をガラス板からなる背面基板上に備えた背面パネルと、蛍光体層及びこの蛍光体層に前記電子源から放出される電子を射突させるための電界を形成する陽極とをガラスを好適とする光透過性の材料からなる前面基板上に備えた前面パネルと、両パネルの対向する内部空間を所定の間隔に保持する枠体とを備え、前記両パネルと枠体で形成される表示領域を含む内部空間を真空状態に保持する構成とし、この表示パネルに駆動回路を組み合わせて構成される。
【０００４】
又、前記背面パネルの前記背面基板上には、一方向に延在し該一方向と直交する他方向に並設された複数の映像信号配線と、この映像信号配線を覆って形成された絶縁膜と、この絶縁膜上で前記他方向に延在し前記映像信号配線に交差する如く前記一方向に並設され走査信号が順次印加される複数の走査信号配線を備えている。加えて前記走査信号配線と画像信号配線の交差部付近に上記の電子源がそれぞれ設けられ、走査信号配線と電子源とはこの電子源の一部を構成する上部電極で接続され、走査信号配線から電子源に電流が供給される構成が一般的である。
【０００５】
更に、前記個々の電子源は対応する蛍光体層と対になって単位画素を構成する。通常は、赤（Ｒ）、緑（Ｇ）、青（Ｂ）の３色の単位画素で一つの画素（カラー画素、ピクセル）が構成される。なお、カラー画素の場合、単位画素は副画素（サブピクセル）とも呼ばれる。
【０００６】
上述の構成に加え、前述したような画像表示装置では、背面パネルと前面パネル間の前記枠体で囲繞された表示領域を含む減圧領域内に複数の間隔保持部材（スペーサ）が配置固定され、前記両パネル間の間隔を前記枠体と協働して所定間隔に保持している。このスペーサは、一般にはガラスやセラミックスなどの絶縁材あるいは幾分かの導電性を有する部材で形成した板状体からなり、通常、複数の画素ごとに画素の動作を妨げない位置に設置される。
【０００７】
又、封止枠となる枠体は背面基板と前面基板との内周縁にフリットガラスなどの封着部材で固着され、この固着部が気密封着され封止領域となっている。両基板と枠体とで形成される減圧領域内部の真空度は、例えば１０-5〜１０-7Ｔｏｒｒ程度である。
【０００８】
枠体と基板との封止領域には、背面基板に形成された走査信号配線につながる走査信号配線引出端子や画像信号配線につながる画像信号配線引出端子がそれぞれ貫通する。          
【０００９】
前述したＭＩＭ型電子源については、例えば特許文献１、２に開示されている。ＭＩＭ型電子源の構造と動作は以下のとおりである。すなわち、上部電極と下部電極との間に絶縁層を介在させた構造を有し、上部電極と下部電極との間に電圧を印加することで、下部電極中のフェルミ準位近傍の電子がトンネル現象により障壁を透過し、電子加速層である絶縁層の伝導帯へ注入されホットエレクトロンとなり、上部電極の伝導帯へ流入する。これらのホットエレクトロンのうち、上部電極の仕事関数φ以上のエネルギーをもって上部電極表面に達したものが真空中に放出される。
【特許文献１】特開２００４−３６３０７５号公報
【特許文献２】特開２００６−１０７７４１号公報
【発明の開示】
【発明が解決しようとする課題】
【００１０】
前記走査信号配線は、特許文献２の図１５，１６にその例を示すように、前記電子源と導通する側のエッジと、非導通となる側のエッジとの形状が異なり、導通側のエッジは前記走査信号配線側がテーパーエッチングによってテーパー形状を呈し，反対側の非導通側エッジは前記走査信号配線下部がアンダーエッチングで凹み、前記走査信号配線が庇状を呈してアンダーカット部を形成する形状となっている。このエッジ形状の差により、導通側エッジでは前記上部電極が前記走査信号配線から電子源まで連続して形成されるのに対し、非導通側エッジ部分では前記上部電極が前記アンダーカット部で分断され、隣接する電子源と非導通とする構成で画素分離を達成している。
【００１１】
ところが、この様な画素分離の構成では、前記アンダーカット部のみに画素分離機能を持たせているため、例えば前記走査信号配線の庇部分の形状変動等により前記アンダーカット部が変位すると、所望の画素分離機能を発現出来無い恐れが生じ、画素分離の信頼性の確保に問題があってその解決が求められている。
【００１２】
本発明の目的は、上述した問題を解決し、画素分離の信頼性の確保を図り、表示特性の優れた長寿命の画像表示装置を提供することにある。
【課題を解決するための手段】
【００１３】
上記目的を達成するため、本発明は走査信号配線の線端下部近傍に配置した第一アンダーカット部と、この第一アンダーカット部から離隔し隣接する走査信号配線の線端下部近傍に配置した他の第一アンダーカット部間に、第二アンダーカット部を配置し、単一画素内に複数のアンダーカット部を配置した構成を特徴とする。
【００１４】
又、本発明は走査信号配線をアルミニウムを主成分とするアルミニウム合金膜からなる上層膜と、下層にアルミニウムを主成分とするアルミニウム合金膜を備えた下層膜との積層構造とし、前記上層膜に前記下層膜頂面から一方の側面を経て電子源方向に延びる延在部を備えた構成を特徴とする。
【００１５】
更に、本発明はアンダーカット部の庇部分にアルミニウムを主成分とするアルミニウム合金膜を用いたことを特徴とする。
【発明の効果】
【００１６】
単一画素内に複数のアンダーカット部を配置したことにより、画素分離の信頼性が向上する。又、前記第二アンダーカット部は従前の第一アンダーカット部と同一工程で同時に形成出来、作業工程も従前と略同一である。更に、走査信号配線の上層膜をアルミニウム合金膜で形成し、この上層膜に電子源側に延びる延在部を備えた構成とし、この延在部で絶縁膜等の縁端部を覆って延在部上面の段差を軽減して上部電極の断線を防止し、前記走査信号配線と電子源との導通の信頼性の向上が図れ、電子放射特性の信頼性が確保され、長寿命化を達成できる。
【００１７】
更に又、下層膜のアンダーカット部側の膜をアルミニウム合金膜で形成したことにより、庇部分の崩落を防止でき、アンダーカット部の形状保持の信頼性が向上して画素分離の信頼性が確保できる。
【発明を実施するための最良の形態】
【００１８】
以下、本発明を実施例の図面を参照して詳細に説明する。
【実施例１】
【００１９】
図１乃至図４は、本発明による画像表示装置の実施例の構成を説明する模式図で、図１（ａ）は平面図、図１（ｂ）は図１（ａ）の側面図、図２は図１（ｂ）のＡ−Ａ線に沿う断面図、図３は図２のＢ−Ｂ線に沿う断面図とその背面基板と対応する部分の前面基板の断面図、図４は図３の要部拡大図である。
【００２０】
先ず、図１乃至図４において、参照符号１は背面基板、２は前面基板、３は枠体、４は排気管、５は封着部材、６は表示領域を含む減圧領域、７は貫通孔、８は映像信号配線、８１はフィールド絶縁膜、８２はトンネル絶縁膜、９は走査信号配線、９１は走査信号配線９の上層膜、９２は走査信号配線９の下層膜、１０は電子源、１１は上部電極、１２はスペーサ、１３は接着部材、１４は層間絶縁膜、１５は絶縁膜、１６は第一アンダーカット部、１７は第二のアンダーカット部、１８は蛍光体層、１９は遮光用のＢＭ（ブラックマトリクス）膜、２０は金属薄膜からなるメタルバック（陽極電極）である。
【００２１】
参照符号１で示す背面基板と前面基板２は略矩形状を呈し、厚さ数ｍｍ、例えば１〜１０ｍｍ程度のガラス板からそれぞれ構成されている。参照符号３は枠状を呈する枠体を示す。この枠体３は例えばフリットガラスの燒結体或いはガラス板等から構成され、単体で若しくは複数部材の組み合わせで略矩形状とされ、前記両基板１、２間に介挿されている。この枠体３は、前記両基板１、２間の周縁部に介挿され、両端面を両基板１、２と気密接合されている。この枠体３の厚さは数ｍｍ〜数十ｍｍ、その高さは両基板１、２間の前記間隔に略等しい寸法に設定されている。
【００２２】
参照符号４は排気管で、この排気管４は前記背面基板１に固着されている。参照符号５は封着部材で、この封着部材５は例えば低融点フリットガラス、例えばＰｂＯ：７５〜８０ｗｔ％、Ｂ２Ｏ３：約１０ｗｔ％、その他：１０〜１５ｗｔ％等の組成からなり、かつ非晶質タイプのフリットガラスを含むガラス材料からなるもの等が知られており、前記枠体３と両基板１、２間を接合して気密封着している。
【００２３】
前記枠体３と両基板１、２及び封着部材５で囲まれた表示領域を含む減圧領域６は前記排気管４を介して排気され、例えば１０-5〜１０-7Ｔｏｒｒの真空度を保持している。又、前記排気管４は前述のように前記背面基板１の外表面に取り付けられ、この背面基板１を貫通して穿設された貫通孔７に連通しており、排気完了後前記排気管４は封止される。
【００２４】
参照符号８はストライプ状の映像信号配線である。この映像信号配線８は例えばアルミニウム（Ａｌ）膜、アルミニウムーネオジム（Ａｌ−Ｎｄ）膜等からなり、前記背面基板１の内面に一方向（Ｙ方向）に延在し他方向（Ｘ方向）に並設されている。映像信号配線８の材料としてＡｌを用いるのは、陽極酸化により良質の絶縁膜を形成できる特性を利用できることが一つの要因である。ここでは、ネオジム（Ｎｄ）を２原子量％ドープしたＡｌ―Ｎｄ合金を用いた。膜厚は６００ｎｍとした。
【００２５】
この映像信号配線８の配線幅は画像表示装置のサイズや解橡度により異なるが、そのサブピクセルのピッチ程度、大体１００〜２００ミクロン（μｍ）程度とする。映像信号配線８は上面に映像信号配線８のエッジヘの電界集中を防止するフィールド絶縁膜８１及び電子源の一部を構成し電子放出部を制限するトンネル絶縁膜８２をそれぞれ備えている。
【００２６】
この構成は、先ず映像信号配線８上の膜幅の略中央部で将来電子放出部となる部分に相当する部位をレジスト膜でマスクし、その他の部分を選択的に厚く陽極酸化して保護絶縁膜となるフィールド絶縁膜８１を形成する。この作業では化成電圧を２００ｖとすれば、厚さ約２７０ｎｍのフィールド絶縁膜８１が形成される。その後、前記レジスト膜を除去して残りの映像信号配線８の表面を陽極酸化する。例えば、化成電圧を６ｖとすれば、映像信号配線８上に厚さ約１０ｎｍのトンネル絶縁膜８２が形成される。
【００２７】
更に、この映像信号配線８は減圧領域６から枠体３と背面基板１との接合領域を気密に貫通して背面基板１の長辺側の端部まで延在し、その先端部を映像信号配線引出端子８ａとしている。
【００２８】
次に、参照符号９はストライプ状の走査信号配線で、この走査信号配線９は前記映像信号配線８上でこれと交差する前記他方向（Ｘ方向）に延在し前記一方向（Ｙ方向）に並設されている。走査信号配線９はアルミニウムを主成分とするアルミニウム合金膜からなる上層膜９１と下層膜９２との積層膜構造からなり、更にこの下層膜９２はアルミニウムを主成分とするアルミニウム合金膜からなる第１下層素膜９２１と、この上側で前記上層膜９１側に積層されたアルミニウム膜からなる第２下層素膜９２２との積層膜から構成されている。これら各下層素膜の膜厚さは配線抵抗を考慮して第１下層素膜９２１＜第２下層素膜９２２の関係にある。
【００２９】
一方、前記上層膜９１は前記下層膜９２の頂面９２３から一方の側面９２４を通り後述の導通する電子源１０側へ延在する延在部９１１を備え、その先端部９１２は隣接する走査信号配線９に近接配置されている。又、この上層膜９１の他方の側面９２５は後述する上部電極１１で直に覆われている。更に、この走査信号配線９は表示領域を含む減圧領域６から枠体３と背面基板１との接合領域を気密に貫通して背面基板１の短辺側の端部まで延在し、その先端部を走査信号配線引出端子９ａとしている。
【００３０】
参照符号１０は電子源で、この電子源１０は例えば特許文献１、２に開示された電子源の一種のＭＩＭ型電子源で、この電子源１０は前記走査信号配線９と映像信号配線８の交差部近傍で、前記映像信号配線８の前記トンネル絶縁膜８２に設けられている。電子源１０は前記トンネル絶縁膜８２上に配置された上部電極１１で前記走査信号配線９と接続されている。また、上部電極１１は例えばＩｒ、Ｐｔ、Ａｕの積層膜からなり、膜厚は例えば３ｎｍとした。形成は例えばスパッタ成膜を用いる。
【００３１】
この上部電極１１は、トンネル絶縁膜８２からフィールド絶縁膜８１、走査信号配線９の延在部９１１、先端部９１２を含む上層膜９１を連続して覆う形状に成膜され、隣接する走査信号配線とは後述するアンダーカット部で成膜時に自動的に分断される構成となっている。
【００３２】
次に、参照符号１２はスペーサで、このスペーサ１２はセラミックス材等の絶縁材料からなり、抵抗値の偏在が少なく、かつ長方形の薄板形状に整形された絶縁性基体１２１と、この絶縁性基体１２１の表面を覆い、かつ抵抗値の偏在の少ない被膜層１２２から構成されている。
【００３３】
このスペーサ１２は１０8〜１０9Ω・ｃｍ程度の抵抗値を有し、全体として抵抗値の偏在の少ない構成となっている。スペーサ１２は前記枠体３と略平行で走査信号配線９上に１本おきに直立配置され、接着部材１３で両基板１、２と接着固定している。また、スペーサ１２の基板との接着固定は一端側のみでも良く、更にその配置は通常、複数の画素毎に画素の動作を妨げない位置に設置される。
【００３４】
スペーサ１２の寸法は基板寸法、枠体３の高さ、基板素材、スペーサの配置間隔、スペーサ素材等により設定されるが、一般的には高さは前述した枠体３と略同一寸法、厚さは数十μｍ〜数ｍｍ以下、長さは２０ｍｍ乃至１０００ｍｍ程度、更にはそれ以上の長尺も可能であるが、好ましくは８０ｍｍ乃至３００ｍｍ程度が実用的な値となる。
【００３５】
参照符号１４、１５で示す層間絶縁膜及び絶縁膜は、前記映像信号配線８と前記走査信号配線９間を含む基板表面に積層配置されている。これら２層の絶縁膜１４、１５は前記映像信号配線８を含む基板全面を覆って被着形成され、その上面に前記走査信号配線９が所定のパターンで被着形成された構成となっている。積層配置された絶縁膜の内、下側に配置された層間絶縁膜１４は、前記映像信号配線８の表面に陽極酸化で形成される前記フィールド絶縁膜８１にピンホールがあった揚合、その欠陥を埋め、映像信号配線８と走査信号配線９問の絶縁を保つ役割も果たす。
【００３６】
上側に配置される絶縁膜１５は、前記層間絶縁膜１４とエッチングレートの異なる材料から構成され、前記走査信号配線９の一端側の配線々端、すなわち前述した他方の側面９２５の下部に第一アンダーカット部１６（１６１）を備え、又隣接する前記走査信号配線９の一端側の配線々端下部に配置された他の第一アンダーカット部１６（１６２）に近接して第二アンダーカット部１７（１７１）を備えている。この第二アンダーカット部１７は庇部分が上層膜９１の先端部９１２で構成されている。
【００３７】
これらのアンダーカット部１６、１７は、絶縁膜１５の当該部分をドライエッチングで除去して形成したもので、これらのアンダーカット部１６、１７は前記走査信号配線９の延在方向と略平行に枠体３まで延びている。アンダーカット部１６、１７で前述した上部電極１１を分断して画素分離を行う構成であるが、この実施例では１画素内に２個のアンダーカット部が存在する構成、すなわち、第一アンダーカット部１６（１６１）と第二アンダーカット部１７（１７１）とを１画素内に配置した構成である。
【００３８】
前記層間絶縁膜１４としては、例えばシリコン酸化物やシリコン窒化物、シリコンなどを用いることができ、又絶縁膜１５は前記層間絶縁膜１４とはエッチングレートの異なる材料から構成され、例えばシリコン等を用いることが出来る。
この層間絶縁膜１４としては、絶縁膜１５にＳｉを用いる場合は、例えばシリコン酸化物やシリコン窒化膜など絶縁膜１５とはエッチングレートの異なる材料を用いる。
これは絶縁膜１５をドライエッチングで加工しアンダーカット部１６、１７を形成する際に層間絶縁膜１４のエッチング量がこの絶縁膜１５に比べて少なくなるようにエッチング選択性を確保できる材料とするためである。ここでは、前記層間絶縁膜１４をＡｒとＮ2雰囲気中で反応性スパッタにより成膜したシリコン窒化膜ＳｉＮを用い膜厚は２００ｎｍとした。
【００３９】
一方、絶縁膜１５のＳｉはＢやＰ等をドープしたＳｉターゲットを用い、Ａｒ雰囲気中でスパッタリングにより成膜した。膜厚は２００ｎｍとした。スパッタリング方法で形成したドープＳｉはドープ材が活性化されていないため、ほぼ真性半導体の場合と伺様に非常に高抵抗の半絶縁材料として用いることが可能である。
【００４０】
又、前記層間絶縁膜１４に酸化Ｓｉや酸窒化Ｓｉを用いた場合は、ＳｉＮを用いた揚合よりさらにエッチング速度が低下するため絶縁膜１５との間に高い選択性を得ることができる。
【００４１】
この実施例では、下層の層間絶縁膜１４にシリコン窒化膜（ＳｉＮ膜）を配置し、その上層の絶縁膜１５に前記ＳｉＮ膜に比べてエッチングレートの早いシリコン膜（Ｓｉ膜）を積層し、選択ドライエッチングによりＳｉ膜を除去してアンダーカット部１６、１７を形成したものである。このＳｉの選択ドライエッチングは、ＣＦ4とＯ2の混合ガス、又はＳＦ6とＯ2の混合ガス等により行う。
【００４２】
これらのガスはＳｉとＳｉＮをともにエッチングするが、Ｏ2の比率を最適化することにより、Ｓｉのエッチング選択比を高めることができる。このドライエッチングにより、ＳｉＮからなる層間絶縁膜１４上に配置されているＳｉからなる絶縁膜１５の一部を選択的に除去してアンダーカット部１６、１７を形成するものである。
【００４３】
又、これら２層の絶縁膜１４、１５のうち、前記上側の絶縁膜１５は前記第一アンダーカット部１６と反対側の縁端部１５１が上層膜９１の延在部９１１で覆われた構成となっている。又、前記延在部９１１は前記縁端部１５１より更に突出している前記層間絶縁膜１４の縁端部１４１も合わせて覆う構成となっている。これら縁端部１５１、１４１は前記延在部９１１上に配置される上部電極１１に段切れが生じないように滑らかな傾斜した面を備えていることが望ましい。
【００４４】
更に、前記絶縁膜１５の前記第一アンダーカット部１６側の縁端部１５２は、上層膜９１の先端部９１２で覆われ、下側で更に突出している前記層間絶縁膜１４の縁端部１４２も合わせて覆う構成となっている。
【００４５】
一方、前記スペーサ１２の一端側が固定された前面基板２の内面には、赤色、緑色、青色用の蛍光体層１８が遮光用のＢＭ（ブラックマトリクス）膜１９で区画された窓部に配置され、これらを覆うように金属薄膜からなるメタルバック（陽極電極）２０が例えば蒸着方法で設けられて蛍光面を形成している。メタルバック２０は前面基板２と反対側、つまり背面基板１側への発光を前面基板２側へ向け反射させ、発光の取り出し効率を上げる為の光反射膜であると共に蛍光体粒子の表面の帯電を防ぐ機能も合わせ持っている。又、このメタルバック２０は面電極として示してあるが、走査信号配線９と交差して画素列ごとに分割されたストライプ状電極とすることもできる。
【００４６】
前記蛍光体としては、例えば赤色用としてＹ2Ｏ3：Ｅｕ、Ｙ2Ｏ2Ｓ：Ｅｕを、又、緑色用としてＺｎＳ：Ｃｕ，Ａｌ、Ｙ2ＳｉＯ5：Ｔｂ、更に、青色用としてＺｎＳ：Ａｇ，Ｃｌ、ＺｎＳ：Ａｇ，Ａｌ等を用いることができる。この蛍光体層１５は蛍光体粒子の平均粒径は例えば４μｍ〜９μｍ、膜厚は例えば１０μｍ〜２０μｍ程度となっている。
【００４７】
この実施例１による画素分離は、前記走査信号配線９がこの走査信号配線９を挟んでその両側に配置されている前記電子源１０の一方とは導通し、他方とは非導通とする構成で実施されている。
【００４８】
前記アンダーカット部１６、１７は、前記走査信号配線９が前記電子源１０と非導通となる側で前記走査信号配線９が庇状を呈する形状となって構成されている。このアンダーカット部１６、１７で、前記電子源１０を構成するトンネル絶縁層８２と前記走査信号配線９とを繋ぐ上部電極１１を分断し、前記他方の電子源と非導通として画素分離を図っている。
【実施例２】
【００４９】
次に、本発明の画像表示装置の製造方法の実施例について、実施例１の両信号配線及び電子源等の製造工程を図５乃至図１６を参照して説明する。図５乃至図１６において、各図（ａ）は模式平面図、各図（ｂ）は各図（ａ）のＣ−Ｃ線に沿う模式断面図、各図（ｃ）は各図（ａ）のＤ−Ｄ線に沿う模式断面図で、前述した図と同一部分には同一記号を付してある。この電子源はＭＩＭ電子源である。
【００５０】
先ず、図５に示すように背面基板１を構成するガラス等の絶縁性の基板上の略全面に映像信号配線８用の金属膜を成膜する。この映像信号配線８の材料としてはアルミ（Ａｌ）又はアルミを主成分とするアルミ合金を用いた。このＡｌを用いるのは陽極酸化により良質の絶縁膜を形成できる特性を利用できることが一つの要因である。ここでは、ネオジム（Ｎｄ）を２原子量％ドープしたＡｌ―Ｎｄ合金を用いた。成膜には、スパッタリング方法を用い、膜厚は６００ｎｍとした。
【００５１】
成膜後、パターニング工程、エッチング工程によりストライプ形状の映像信号配線８を形成した（図６）。この映像信号配線８の配線幅は画像表示装置のサイズや解橡度により異なるが、そのサブピクセルのピッチ程度、大体１００〜２００ミクロン(μｍ)程度とする。エッチングは例えば燐酸、酢酸、硝酸の混合水溶液でのウェットエッチングを用いる。この配線は幅の広い簡易なストライプ構造のため、レジストのパターニングは安価なプロキシミティ露光や、印刷法などで行うこともできる。
【００５２】
次に、前記映像信号配線８表面に、電子放出部を制限し、映像信号配線８のエッジヘの電界集中を防止するフィールド絶縁膜８１と、トンネル絶縁層８２をそれぞれ形成する（図７）。これは、先ず図７に示した映像信号配線８上の線幅の略中央部で将来電子放出部となる部分に相当する部位をレジスト膜でマスクし、その他の部分を選択的に厚く陽極酸化して保護絶縁膜となるフィールド絶縁膜８１を形成する。この作業では化成電圧を２００ｖとすれば、厚さ約２７０ｎｍのフィールド絶縁膜８１が形成される。その後、前記レジスト膜を除去して残りの映像信号配線８の表面を陽極酸化する。例えば、化成電圧を６ｖとすれば、映像信号配線８上に厚さ約１０ｎｍのトンネル絶縁層８２が形成される（図７）。
【００５３】
次に、層問絶縁膜１４と、その上側に絶縁膜１５をスパッタリング方法でそれぞれ成膜する(図８)。この成膜はＣＶＤを利用することも可能である。前記層間絶縁膜１４としては、絶縁膜１５にＳｉを用いる場合は、例えばシリコン酸化物やシリコン窒化膜など絶縁膜１５とはエッチングレートの異なる材料を用いる。これは後述するように絶縁膜１５をドライエッチで加工しアンダーカット部を形成する際に層間絶縁膜１４のエッチング量がこの絶縁膜１５に比べて少なくなるようにエッチング選択性を確保できる材料とするためである。
【００５４】
ここでは、前記層間絶縁膜１４をＡｒとＮ2雰囲気中で反応性スパッタにより成膜したシリコン窒化膜ＳｉＮを用い膜厚は２００ｎｍとした。この層間絶縁膜１４は、陽極酸化で形成する前記フィールド絶縁膜８１にピンホールがあった揚合、その欠陥を埋め、映像信号配線８と走査信号配線問の絶縁を保つ役割を果たす。
【００５５】
一方、絶縁膜１５のＳｉはＢやＰ等をドープしたＳｉターゲットを用い、Ａｒ雰囲気中でスパッタリングにより成膜した。膜厚は２００ｎｍとした。スパッタリング方法で形成したドープＳｉはドープ材が活性化されていないため、ほぼ真性半導体の場合と伺様に非常に高抵抗の半絶縁材料として用いることが可能である。層間絶縁膜１４に酸化Ｓｉや酸窒化Ｓｉを用いた場合は、ＳｉＮを用いた揚合よりさらにエッチング速度が低下するため絶縁膜１５との間に高い選択性を得ることができる。
【００５６】
次に、前記絶縁膜１５の全面を覆うように走査信号配線９用の下層膜９２となる第１下層素膜９２１と第２下層素膜９２２用の薄膜を順次形成する（図９）。これは、先ず前記第１下層素膜９２１用としてアルミニウムを主成分とするアルミニウム合金膜、この例では前述したネオジム（Ｎｄ）を２原子量％ドープしたアルミニウムーネオジム膜とし、スパッタリング方法で成膜する。続いてその上に前記第１下層素膜９２１より厚膜で前記第２下層素膜９２２用としてアルミニウム膜を成膜する。これらの成膜は前述したスパッタリング方法で行い、膜厚は積層膜合計で４.５μｍとした（図９）。
【００５７】
続いて、前記積層膜をホトエッチングにより加工し、前記映像信号配線８とは直交する方向に延在するストライプ状の第１下層素膜９２１及び第２下層素膜９２２をそれぞれ形成し、下層膜９２とする（図１０）。この加工でのエッチングは例えば燐酸、酢酸、硝酸の混合水溶液でのウェットエツチングを用いる。この下層膜９２の位置は、前記トンネル絶縁層８２から所定距離離間し隣接する同色のトンネル絶縁層８２（図示せず）との間に配置する。
【００５８】
又、この下層膜９２は延在方向に直交する断面は略矩形状である。この下層膜９２をアルミで構成することは、低抵抗を呈することと、エッチング液の燐酸、酢酸、硝酸の比率を調整することにより、具体的には硝酸の比率を高めることによりレジスト端面の接着性を低下させることで加工が容易であり、走査信号配線材料として好ましいものである。
【００５９】
次に、前記層間絶縁膜１４及び絶縁膜１５にフィールド絶縁膜８１表面に達する枠状開口を穿設する（図１１）。これは、平面が略矩形状で深さ方向が略擂鉢状を呈する開口１４ａ、２４ａを略同心で穿設する。この穿設はフォトリソグラフィ技術で可能で有る。この開口は、前記映像信号配線８の線幅内で、前記下層膜９２の一方の側面９２４から離隔し前記トンネル絶縁層８２を取り囲みフィールド絶縁膜８１が枠状に露呈する開口形状を有する。この開口は両絶縁膜それぞれの側壁にテーパーを備え、積層状態で連続したテーパーを持つ実質的に一つの開口として扱われる構成となっている。しかも、前記テーパー及び膜境界部分の形状は、上部に積層する金属膜が当該部分で段切れを発生させ難い構成となっている。この枠状開口を穿設することで、前記トンネル絶縁層８２上に前記層間絶縁膜１４及び絶縁膜１５の島状積層膜が残存する。
【００６０】
続いて、前記下層膜９２、絶縁膜１５及び開口等の上面全面にアルミニウムを主成分とするアルミニウム合金膜９３を成膜する（図１２）。このアルミ合金膜９３は前述したネオジム（Ｎｄ）を２原子量％ドープしたアルミニウムーネオジム合金膜とし、スパッタリング方法で成膜した。膜厚は前記下層膜９２より薄膜の３００ｎｍとした。成膜後ホトリソ及びウエットエッチングにより加工し、下層膜９２の頂面９２３から開口側の一方の側壁９２４を通り先端部９１２を隣接する走査信号配線９の近傍まで延在した延在部９１１を備えた構成の上層膜９１を積層配置した（図１３）。この加工で前記延在部９１１は前記トンネル絶縁層８２上に残存した島状積層膜上は迂回し前記開口１４ａ、開口１５ａ等は被覆し、更に隣接する走査信号配線９の近傍まで延在した先端部９１２を持つ構成となっている。
【００６１】
一方、下層膜９２の他方の側面９２５側は、頂面９２３の一部から側面９２５にかけて上層膜９１が残存しない構成としている。従って、絶縁膜１５は前記側面９２５の外側部分から隣接する走査信号配線（図示せず）側に延在した他方の縁端部１５２も露呈されている。
このアルミニウム合金膜からなる上層膜９１と、アルミニウム及びアルミニウム合金膜からなる下層膜９２との積層膜で前記走査信号配線９が構成される。
【００６２】
次に、Ｓｉからなる前記絶縁膜１５の選択ドライエッチングを行う。このＳｉの選択ドライエッチングは、ＣＦ4とＯ2の混合ガス、又はＳＦ6とＯ2の混合ガスにより行う。これらのガスはＳｉとＳｉＮを共にエッチングするが、Ｏ2の比率を最適化することにより、Ｓｉのエッチング選択比を高めることができる。このドライエッチングにより、ＳｉＮからなる層間絶縁膜１４上に配置されているＳｉからなる絶縁膜１５の一部を選択的に除去する。
【００６３】
このＳｉの選択ドライエッチングにより、前記トンネル絶縁膜８２上の島状積層膜及び前記他方の縁端部１５２を含めて露呈部分が除去される。更に、これに加えて前記他方の縁端部１５２の前記下層膜９２の下側に続く一部及び隣接する走査信号配線側から延在した先端部９１２の下側部分がサイドエッチによってそれぞれ削除され、前記下層膜９２及び先端部９１２がそれぞれ庇状を呈してこの部分が第一アンダーカット部１６及び第二アンダーカット部１７となる（図１４）。
【００６４】
次に、トンネル絶縁膜８２上の層間絶縁膜１４をホトリソ及びドライエッチングにより除去する。これによりトンネル絶縁層８２が露呈する（図１５）。この加工は、例えばＣＦ4やＳＦ6を主成分とするガス雰囲気で行うことができる。
【００６５】
次に、上部電極１１の成膜を行う。この成膜法は、例えばスパッタ成膜を用いる。上部電極１１としては、例えばＩｒ、Ｐｔ、Ａｕの積層膜を用い、膜厚は例えば３ｎｍとした。上部電極１１は、トンネル絶縁膜８２、フィールド絶縁膜８１、上層膜９１の延在部９１１から頂面までを連続して覆う形状に成膜され、図示しない隣接する走査信号配線とは前記第一アンダーカット部１６及び第二アンダーカット部１７で隔絶する構成となっている(図１６)。
【００６６】
以上の工程で背面基板１上の走査信号配線９、映像信号配線８、電子源１０及び上部電極１１をそれぞれ形成する。
【００６７】
以上説明した実施例では、電子源にＭＩＭを用いた構造を例としたが、本発明はこれに限定されるものではなく、前記した各種の電子源を用いた自発光型ＦＰＤに対しても同様に適用できるものである。
【００６８】
又、アルミニウム合金としてネオジムを例示したが、これに限定されることなく合金用金属としては必要によりその他種々のものが用いられる。
【００６９】
更に、上記実施例１では第一アンダーカット部に近接して第二アンダーカット部を配置したが、本発明は走査信号配線相互間に新規に配線を設け、この配線の一端側もしくは両端に第二アンダーカット部を配置し、単位画素内に複数のアンダーカット部を備えた構成とすることも可能である。
【図面の簡単な説明】
【００７０】
【図１】本発明による画像表示装置の実施例の構成を説明する模式図で、図１（ａ）は平面図、図１（ｂ）は図１（ａ）の側面図である。
【図２】図１（ｂ）のＡ−Ａ線に沿う模式断面図である。
【図３】図３は図２のＢ−Ｂ線に沿う模式断面図とその背面基板と対応する部分の前面基板の模式断面図である。
【図４】図３の要部を拡大して示す模式断面図である。
【図５】本発明による画像表示装置の製造工程を説明する模式図で、図５（ａ）は平面図、図５（ｂ）は図５（ａ）のＣ−Ｃ線に沿う断面図、図５（ｃ）は図５（ａ）のＤ−Ｄ線に沿う断面図である。
【図６】本発明による画像表示装置の製造工程を説明する図で、図６（ａ）は平面図、図６（ｂ）は図６（ａ）のＣ−Ｃ線に沿う断面図、図６（ｃ）は図６（ａ）のＤ−Ｄ線に沿う断面図である。
【図７】本発明による画像表示装置の製造工程を説明する図で、図７（ａ）は平面図、図７（ｂ）は図７（ａ）のＣ−Ｃ線に沿う断面図、図７（ｃ）は図７（ａ）のＤ−Ｄ線に沿う断面図である。
【図８】本発明による画像表示装置の製造工程を説明する図で、図８（ａ）は平面図、図８（ｂ）は図８（ａ）のＣ−Ｃ線に沿う断面図、図８（ｃ）は図８（ａ）のＤ−Ｄ線に沿う断面図である。
【図９】本発明による画像表示装置の製造工程を説明する図で、図９（ａ）は平面図、図９（ｂ）は図９（ａ）のＣ−Ｃ線に沿う断面図、図９（ｃ）は図９（ａ）のＤ−Ｄ線に沿う断面図である。
【図１０】本発明による画像表示装置の製造工程を説明する図で、図１０（ａ）は平面図、図１０（ｂ）は図１０（ａ）のＣ−Ｃ線に沿う断面図、図１０（ｃ）は図１０（ａ）のＤ−Ｄ線に沿う断面図である。
【図１１】本発明による画像表示装置の製造工程を説明する図で、図１１（ａ）は平面図、図１１（ｂ）は図１１（ａ）のＣ−Ｃ線に沿う断面図、図１１（ｃ）は図１１（ａ）のＤ−Ｄ線に沿う断面図である。
【図１２】本発明による画像表示装置の製造工程を説明する図で、図１２（ａ）は平面図、図１２（ｂ）は図１２（ａ）のＣ−Ｃ線に沿う模式断面図、図１２（ｃ）は図１２（ａ）のＤ−Ｄ線に沿う断面図である。
【図１３】本発明による画像表示装置の製造工程を説明する図で、図１３（ａ）は平面図、図１３（ｂ）は図１３（ａ）のＣ−Ｃ線に沿う模式断面図、図１３（ｃ）は図１３（ａ）のＤ−Ｄ線に沿う断面図である。
【図１４】本発明による画像表示装置の製造工程を説明する図で、図１４（ａ）は平面図、図１４（ｂ）は図１４（ａ）のＣ−Ｃ線に沿う模式断面図、図１４（ｃ）は図１４（ａ）のＤ−Ｄ線に沿う断面図である。
【図１５】本発明による画像表示装置の製造工程を説明する図で、図１５（ａ）は平面図、図１５（ｂ）は図１５（ａ）のＣ−Ｃ線に沿う模式断面図、図１５（ｃ）は図１５（ａ）のＤ−Ｄ線に沿う断面図である。
【図１６】本発明による画像表示装置の製造工程を説明する図で、図１６（ａ）は平面図、図１６（ｂ）は図１６（ａ）のＣ−Ｃ線に沿う模式断面図、図１６（ｃ）は図１６（ａ）のＤ−Ｄ線に沿う断面図である。
【符号の説明】
【００７１】
１・・・背面基板、２・・・前面基板、３・・・枠体、４・・・排気管、５・・・封着部材、６・・・表示領域を含む減圧領域、７・・・貫通孔、８・・・映像信号配線、８１・・・フィールド絶縁膜、８２・・・トンネル絶縁膜、９・・・走査信号配線、９１・・・上層膜、９１１・・・延在部、９２・・・下層膜、１０・・・電子源、１１・・・上部電極、１２・・・スペーサ、１３・・・接着部材、１４・・・層間絶縁膜、１５・・・絶縁膜、１６・・・第一アンダーカット部、１７・・・第二アンダーカット部、１８・・・蛍光体層、１９・・・遮光用のＢＭ（ブラックマトリクス）膜、２０・・・金属薄膜からなるメタルバック（陽極電極）。
【図１】
2009032619.tif 000003
【図２】
2009032619.tif 000004
【図３】
2009032619.tif 000005
【図４】
2009032619.tif 000006
【図５】
2009032619.tif 000007
【図６】
2009032619.tif 000008
【図７】
2009032619.tif 000009
【図８】
2009032619.tif 000010
【図９】
2009032619.tif 000011
【図１０】
2009032619.tif 000012
【図１１】
2009032619.tif 000013
【図１２】
2009032619.tif 000014
【図１３】
2009032619.tif 000015
【図１４】
2009032619.tif 000016
【図１５】
2009032619.tif 000017
【図１６】
2009032619.tif 000018